(57)【特許請求の範囲】
【請求項１】
オレフィンまたはα，β−不飽和アルデヒドからα，β−不飽和カルボン酸を製造するための触媒活性成分が担体に担持されているパラジウム含有担持触媒であって、パラジウム元素１．０モルに対してカリウム元素またはセシウム元素０．０１〜０．３０モルを含有し、且つ、テルル元素０．００１〜０．４０モルを含有するパラジウム含有担持触媒。
【請求項２】
請求項１に記載のパラジウム含有担持触媒を製造する方法であって、酸化状態のパラジウム元素を含む化合物を還元剤で還元する工程と、カリウム元素またはセシウム元素を含む化合物を混合する工程と、テルル元素を含む化合物を混合する工程とを有するパラジウム含有担持触媒の製造方法。
【請求項３】
請求項１に記載のパラジウム含有担持触媒を用いて、オレフィンまたはα，β−不飽和アルデヒドを分子状酸素により液相酸化するα，β−不飽和カルボン酸の製造方法。
【発明の詳細な説明】
【技術分野】
【０００１】
本発明は、オレフィンまたはα，β−不飽和アルデヒドからα，β−不飽和カルボン酸を製造するためのパラジウム含有触媒およびその製造方法に関する。また本発明は、α，β−不飽和カルボン酸の製造方法に関する。
【背景技術】
【０００２】
α，β−不飽和カルボン酸は工業上有用な物質が多い。例えば、アクリル酸やメタクリル酸は合成樹脂原料などの用途に極めて大量に使用されている。
【０００３】
α，β−不飽和カルボン酸を製造する方法として、オレフィンまたはα，β−不飽和アルデヒドを分子状酸素により液相酸化する方法について研究がされている。例えば、特許文献１ではパラジウムおよびテルルを含有する触媒を用いる方法が提案されている。また、オレフィンの酸化方法として、特許文献２ではパラジウムを触媒として用い、モリブデン化合物の水溶液を共存させる方法が提案されている。
【特許文献１】国際公開第０５／１１８１３４号パンフレット
【特許文献２】特開昭５６−５９７２２号公報
【発明の開示】
【発明が解決しようとする課題】
【０００４】
しかしながら、特許文献１〜２のパラジウム含有触媒を使用した液相酸化では、目的生成物であるα，β−不飽和カルボン酸の生産性が必ずしも十分ではなく、更なる生産性の向上が望まれていた。
【０００５】
本発明の目的は、オレフィンまたはα，β−不飽和アルデヒドからα，β−不飽和カルボン酸を高生産性で製造可能な触媒、その触媒の製造方法、並びにその触媒を用いるα，β−不飽和カルボン酸の製造方法を提供することにある。
【課題を解決するための手段】
【０００６】
本発明は、オレフィンまたはα，β−不飽和アルデヒドからα，β−不飽和カルボン酸を製造するための触媒活性成分が担体に担持されているパラジウム含有担持触媒であって、パラジウム元素１．０モルに対してカリウム元素またはセシウム元素０．０１〜０．３０モルを含有し、且つ、テルル元素０．００１〜０．４０モルを含有するパラジウム含有担持触媒である。
【０００９】
また、本発明は、パラジウム含有担持触媒を製造する方法であって、酸化状態のパラジウム元素を含む化合物を還元剤で還元する工程と、カリウム元素またはセシウム元素を含む化合物を混合する工程と、テルル元素を含む化合物を混合する工程とを含むパラジウム含有担持触媒の製造方法である。
【００１０】
さらに、本発明は、前記パラジウム含有担持触媒を用いて、オレフィンまたはα，β−不飽和アルデヒドを分子状酸素により液相酸化するα，β−不飽和カルボン酸の製造方法である。
【発明の効果】
【００１１】
本発明によれば、オレフィンまたはα，β−不飽和アルデヒドからα，β−不飽和カルボン酸を高生産性で製造可能なパラジウム含有担持触媒、その製造方法、並びにその触媒を用いるα，β−不飽和カルボン酸の製造方法を提供することができる。
【発明を実施するための最良の形態】
【００１２】
本発明のパラジウム含有触媒（以後、略して「触媒」とも言う。）は、オレフィンまたはα，β−不飽和アルデヒドを分子状酸素で液相酸化してα，β−不飽和カルボン酸を製造する（以後、略して「液相酸化」とも言う。）ための触媒であって、パラジウム元素１モルに対してアルカリ金属元素またはアルカリ土類金属元素（以下、「Ａ（Ｅ）Ｍ元素」とも言う。）０．０１〜０．３０モルを含有するものである。前記触媒はさらに、パラジウム元素１モルに対して０．００１〜０．４モルのテルル元素を含有することが好ましい。
【００１３】
アルカリ金属元素とは、リチウム元素、ナトリウム元素、カリウム元素、ルビジウム元素、セシウム元素またはフランシウム元素を言う。中でも、ナトリウム元素、カリウム元素、セシウム元素が好ましい。アルカリ土類金属元素とは、ベリリウム元素、マグネシウム元素、カルシウム元素、ストロンチウム元素、バリウム元素またはラジウム元素を言う。中でも、マグネシウム元素、カルシウム元素が好ましい。
【００１４】
触媒には、アルカリ金属元素のみが含まれていてもよく、アルカリ土類金属元素のみが含まれていてもよく、アルカリ金属元素とアルカリ土類金属元素の両方が含まれていてもよい。触媒に含まれるアルカリ金属元素は１種でもよく、２種以上でもよい。触媒に含まれるアルカリ土類金属元素は１種でもよく、２種以上でもよい。
【００１５】
触媒中のパラジウム元素１モルに対するＡ（Ｅ）Ｍ元素のモル数（すなわちＡ（Ｅ）Ｍ元素とパラジウム元素とのモル比：Ａ（Ｅ）Ｍ／Ｐｄ）をこのような所定範囲にすることで、オレフィンまたはα，β−不飽和アルデヒドからα，β−不飽和カルボン酸を高生産性で製造することが可能な触媒が得られる。なお、触媒にアルカリ金属元素とアルカリ土類金属元素の両方が含まれている場合は、その合計のモル数がこの所定範囲であればよい。Ａ（Ｅ）Ｍ／Ｐｄは０．０３〜０．２５が好ましく、０．０５〜０．２がより好ましい。
【００１６】
また、触媒中のパラジウム元素１モルに対するテルル元素のモル数（すなわちテルル元素とパラジウム元素のモル比：Ｔｅ／Ｐｄ）を所定範囲にすることで、オレフィンまたはα，β−不飽和アルデヒドからα，β−不飽和カルボン酸をより高生産性で製造することが可能な触媒となる。Ｔｅ／Ｐｄは０．００５〜０．３５がより好ましく、０．０１〜０．３がさらに好ましい。
【００１７】
このＡ（Ｅ）Ｍ／ＰｄおよびＴｅ／Ｐｄは、パラジウム含有触媒の製造に使用するパラジウム化合物（以後、「Ｐｄ原料」とも言う。）、アルカリ金属化合物またはアルカリ土類金属化合物（以後、「Ａ（Ｅ）Ｍ原料」とも言う。）、およびテルル化合物（以後、「Ｔｅ原料」とも言う。）の配合比等により調整可能である。
【００１８】
Ａ（Ｅ）Ｍ／Ｐｄは、触媒に含まれるＡ（Ｅ）Ｍ元素とパラジウム元素の質量および原子量から算出できる。触媒に含まれるＡ（Ｅ）Ｍ元素とパラジウム元素の質量は元素分析により定量できる。また、ポアフィリング法のようにＰｄ原料とＡ（Ｅ）Ｍ原料に含まれるパラジウム元素とＡ（Ｅ）Ｍ元素の実質的に全量が触媒に含まれる方法で触媒を製造した場合には、使用するＰｄ原料のパラジウム元素含有率と配合量、使用するＡ（Ｅ）Ｍ原料のＡ（Ｅ）Ｍ元素含有率と配合量から両元素の質量を算出してもよい。Ｔｅ／Ｐｄも同様の方法で定量できる。
【００１９】
また、上記のような本発明の触媒は、非担持型でもよいが、触媒活性成分（パラジウム元素、Ａ（Ｅ）Ｍ元素およびテルル元素の少なくとも１種）が担体に担持されている担持型が好ましい。担体としては、例えば、活性炭、カーボンブラック、シリカ、アルミナ、チタニアおよびジルコニア等を挙げることができる。中でもシリカ、アルミナ、チタニアおよびジルコニアがより好ましく、シリカ、チタニア、ジルコニアが特に好ましい。担体は１種でもよいが、２種以上を用いることもできる。２種以上を用いる場合は、例えば、シリカとアルミナを混合して得られる混合酸化物等の混合物、複合酸化物であるシリカ−アルミナ等の複合物等が挙げられる。
【００２０】
担体の好ましい比表面積は担体の種類等により異なるので一概に言えないが、シリカの場合、５０ｍ2／ｇ以上が好ましく、１００ｍ2／ｇ以上がより好ましい。また１５００ｍ2／ｇ以下が好ましく、１０００ｍ2／ｇ以下がより好ましい。担体の比表面積は、小さいほど有用成分（パラジウム元素、Ａ（Ｅ）Ｍ元素およびテルル元素の少なくとも１種）がより表面に担持された触媒の製造が可能となり、大きいほど有用成分が多く担持された触媒の製造が可能となる。
【００２１】
担体の細孔容積は特に限定されないが、０．１ｃｃ／ｇ以上が好ましく、０．２ｃｃ／ｇ以上がより好ましい。また２．０ｃｃ／ｇ以下が好ましく、１．５ｃｃ／ｇ以下がより好ましい。
【００２２】
担体の形状やサイズは、反応装置の形状、サイズ等によって異なり、特に制限されないが、例えば、粉末状、粒状、球状、ペレット状など種々の形状が挙げられる。中でもろ別等の操作性が容易な粒状、球状が好ましい。担体が粉末状や粒状の場合の粒径（メディアン径）は、０．５μｍ以上が好ましく、１．０μｍ以上がより好ましい。また、２００μｍ以下が好ましく、１００μｍ以下がより好ましい。担体の粒径は大きいほど触媒と反応液の分離が容易になり、小さいほど反応液中における触媒の分散性がよくなる。
【００２３】
担持型触媒の場合、担体に対するパラジウム元素およびＡ（Ｅ）Ｍ元素の合計担持率は、担持前の担体質量に対して０．１〜４０質量％が好ましく、０．５〜３０質量％がより好ましく、１．０〜２０質量％がさらに好ましい。
【００２４】
本発明の触媒は、パラジウム元素、Ａ（Ｅ）Ｍ元素、およびテルル元素以外の、その他の金属元素を含んでいてもよい。その他の金属元素としては、例えば、白金、ロジウム、ルテニウム、イリジウム、金、銀、オスミウム、銅、鉛、アンチモン、ビスマス、タリウム、水銀等が挙げられる。他の金属元素は１種または２種以上含有することができる。高い触媒活性を発現させる観点から、触媒に含まれる金属元素のうち、パラジウム元素、Ａ（Ｅ）Ｍ元素、およびテルル元素の合計が６０質量％以上であることが好ましく、８０質量％以上であることがより好ましい。
【００２５】
本発明の触媒の製造方法について説明する。
【００２６】
本発明の触媒は、酸化状態のパラジウム元素を含む化合物を還元剤で還元する工程と、アルカリ金属元素またはアルカリ土類金属元素を含む化合物を混合する工程とを含む方法で好適に製造できる。テルル元素を含む触媒を製造する場合は、さらにテルル元素を含む化合物を混合する工程を含む方法で好適に製造できる。
【００２７】
酸化状態のパラジウム元素を含むパラジウム化合物としては、例えば、パラジウム塩、酸化パラジウム、酸化パラジウム合金等を挙げることができるが、中でもパラジウム塩が好ましい。パラジウム塩としては、例えば、塩化パラジウム、酢酸パラジウム、硝酸パラジウム、硫酸パラジウム、テトラアンミンパラジウム塩化物およびビス（アセチルアセトナト）パラジウム等を挙げることができるが、中でも塩化パラジウム、酢酸パラジウム、硝酸パラジウム、テトラアンミンパラジウム塩化物が好ましい。
【００２８】
アルカリ金属元素またはアルカリ土類金属元素を含む化合物としては、次の化合物が例示される。ナトリウム元素を含む化合物としては、水酸化ナトリウム、塩化ナトリウム、炭酸水素ナトリウム、炭酸ナトリウム等が挙げられる。カリウム元素を含む化合物としては、水酸化カリウム、塩化カリウム、硝酸カリウム、炭酸カリウム等が挙げられる。セシウム元素を含む化合物としては、水酸化セシウム、塩化セシウム、硝酸セシウム、硫酸セシウム、炭酸セシウム、炭酸水素セシウム等が挙げられる。マグネシウム元素を含む化合物としては、水酸化マグネシウム、酸化マグネシウム、炭酸マグネシウム、塩化マグネシウム、酢酸マグネシウム等が挙げられる。カルシウム元素を含む化合物としては、水酸化カルシウム、酸化カルシウム、炭酸カルシウム、塩化カルシウム、酢酸カルシウム等が挙げられる。なお、Ａ（Ｅ）Ｍ原料の還元は必ずしも必須でないことから、Ａ（Ｅ）Ｍ原料に含まれるＡ（Ｅ）Ｍ元素は、酸化状態でも還元状態でも金属状態でもよい。
【００２９】
テルル元素を含むテルル化合物としては、テルル金属、テルル塩、テルル酸およびその塩、亜テルル酸およびその塩、酸化テルル等を挙げることができる。テルル塩としては、例えば、テルル化水素、四塩化テルル、二塩化テルル、六フッ化テルル、四ヨウ化テルル、四臭化テルル、二臭化テルル等を挙げることができる。テルル酸塩としては、例えば、テルル酸ナトリウム、テルル酸カリウム等を挙げることができる。亜テルル酸塩としては、例えば、亜テルル酸ナトリウム、亜テルル酸カリウム等を挙げることができる。中でもテルル酸およびその塩、亜テルル酸およびその塩、酸化テルルが好ましい。なお、Ｔｅ原料の還元は必ずしも必須でないことから、Ｔｅ原料に含まれるテルル元素は、酸化状態でも還元状態でも金属状態でもよい。
【００３０】
上記のようなＰｄ原料、Ａ（Ｅ）Ｍ原料を適宜選択して、触媒を製造するための原料として用いる。これらの化合物の配合量は、Ａ（Ｅ）Ｍ／Ｐｄや担持率が目的とする値となるように適宜選択する。テルル元素を含む触媒を製造する場合は、上記のようなＴｅ原料を適宜選択して、触媒を製造するための原料として用いる。Ｔｅ原料の配合量は、Ｔｅ／Ｐｄや担持率が目的とする値となるように適宜選択する。
【００３１】
また、パラジウム元素、Ａ（Ｅ）Ｍ元素、テルル元素以外に、その他の金属元素を含む触媒を製造する場合は、原料として、その他の金属元素を含む化合物（以後、「その他原料」とも言う。）を併用すればよい。その他原料としては、例えば、その他の金属元素を含む、金属、金属酸化物、金属塩、金属酸素酸、金属酸素酸塩等が挙げられる。なお、その他原料の還元は必ずしも必須でないことから、その他原料に含まれる金属元素は、酸化状態でも還元状態でも金属状態でもよい。
【００３２】
担持型の触媒を製造する場合、担体の存在下で前記の還元工程を行うことが好ましい。担持型の触媒を製造する際の還元方法としては、例えば、
（１）少なくともＰｄ原料を担体上に担持してから、還元剤を接触させて酸化状態のパラジウム元素を還元する方法、
（２）Ｐｄ原料を含む溶液またはスラリーと担体が接触している状態で還元剤を接触させて、溶液またはスラリー中の酸化状態のパラジウム元素を還元すると同時に担持する方法、
（３）（２）の方法を実施した後、さらに残りの原料を添加する方法等が挙げられる。
中でも金属の分散度が高い触媒が得られ易い（１）の還元方法が好ましい。
【００３３】
（１）の還元方法としては、Ｐｄ原料と、所望によりＡ（Ｅ）Ｍ原料、Ｔｅ原料およびその他原料（以後、まとめて「金属原料」とも言う。）の１種または２種以上とを溶媒に溶解または分散した溶液またはスラリーを担体に含浸した後、加熱処理してＰｄ原料の一部または全部を酸化パラジウムに変化させ、次いで担体に担持された酸化パラジウムに還元剤を接触させて酸化パラジウムを還元する方法が好ましい。また、この方法では、加熱処理の前に溶媒を蒸発させて金属原料を担体に担持することが好ましい。
【００３４】
溶液またはスラリーを担体に含浸して触媒を製造する方法では、金属原料の溶液またはスラリーに担体を浸漬した後に溶媒を蒸発させる方法、または担体の細孔容積分の金属原料の溶液またはスラリーを担体に吸収させた後に溶媒を蒸発させる、いわゆるポアフィリング法が好ましい。溶液またはスラリーの溶媒は金属原料を溶解または分散するものであれば特に限定されない。金属原料の溶媒としては、例えば、水；酢酸、吉草酸等の有機カルボン酸類；硝酸、塩酸等の無機酸類；エタノール、１−プロパノール、２−プロパノール、ｎ−ブタノール、ｔ−ブタノール等のアルコール類；アセトン、メチルエチルケトン、メチルイソブチルケトン、シクロヘキサノン等のケトン類；ヘプタン、ヘキサン、シクロヘキサン等の炭化水素類等の溶媒を単独または複数組み合わせて用いることができる。
【００３５】
溶液またはスラリーを含浸する操作は、全ての金属原料を含む溶液またはスラリーを用いて１度だけ行うこともできるが、複数の溶液またはスラリーを用いて複数回行うこともできる。複数回行う場合は、２回目以降の含浸操作は前回の加熱処理後または還元処理後のいずれに行ってもよい。金属元素を担持する順序は特に限定されない。
【００３６】
加熱処理の温度はＰｄ原料が酸化パラジウムに変化する分解温度以上とすることが好ましい。加熱処理の時間はＰｄ原料の少なくとも一部が酸化パラジウムに変化する時間であればよく、１〜１２時間が好ましい。
【００３７】
（２）の還元方法としては、例えば、Ｐｄ原料と、所望によりＰｄ原料以外の金属原料の１種または２種以上とを溶媒に溶解または分散させた溶液またはスラリーを担体に含浸させた状態で還元剤を接触させてＰｄ原料を還元する方法、上記の溶解またはスラリー中に担体を分散させた状態で還元剤を接触させてＰｄ原料を還元する方法等が挙げられる。
【００３８】
還元剤を接触させる操作は、全ての金属原料を含む溶液またはスラリーを用いて１度だけ行うこともできるが、複数の溶液またはスラリーを用いて複数回行うこともできる。複数回行う場合は、２回目以降の還元処理では前回の還元処理した担体を使用する。金属元素を担持する順序は特に限定されない。
【００３９】
（３）の還元方法としては、例えば、担体の存在下でＰｄ原料を還元剤で還元した後の溶液またはスラリーに、別途、残りの金属原料を水などの溶媒に溶解または分散させた溶液またはスラリーを添加する手法が好ましい。添加する溶液またはスラリーの溶媒としては、水が好ましいが、前述したような種々の有機溶媒等を用いてもよい。残りの金属原料を添加した後に、再度還元剤を添加して還元してもよい。
【００４０】
還元処理を複数回行う場合、還元剤の種類、還元温度および時間、液相で行う際の溶媒の種類等は、各回毎に独立して適宜設定できる。
【００４１】
還元の際に用いる還元剤は特に限定されないが、例えば、エチレングリコール、プロピレングリコール、ヒドラジン、ホルムアルデヒド、水素化ホウ素ナトリウム、水素、蟻酸、蟻酸の塩、エチレン、プロピレン、１−ブテン、２−ブテン、イソブチレン、１，３−ブタジエン、１−ヘプテン、１−ヘキセン、２−ヘキセン、シクロヘキセン、アリルアルコール、メタクリルアルコール、アクロレインおよびメタクロレイン等が挙げられる。中でもエチレングリコール、プロピレングリコール、ヒドラジン、ホルムアルデヒド、水素、蟻酸、蟻酸の塩が好ましい。また、これらを２種以上併用することもできる。
【００４２】
液相中で還元する際に使用する溶媒としては、水が好ましいが、担体の分散性によっては、エタノール、１−プロパノール、２−プロパノール、ｎ−ブタノール、ｔ−ブタノール等のアルコール類；アセトン、メチルエチルケトン、メチルイソブチルケトン、シクロヘキサノン等のケトン類；酢酸、ｎ−吉草酸、イソ吉草酸等の有機酸類；ヘプタン、ヘキサン、シクロヘキサン等の炭化水素類等の有機溶媒を単独または複数組み合わせて用いることができる。これらと水の混合溶媒を用いることもできる。
【００４３】
還元剤が気体の場合、溶液中への溶解度を上げるためにオートクレーブ等の加圧装置中で行うことが望ましい。その際、加圧装置の内部は還元剤で加圧することが好ましい。その圧力は０．１〜１ＭＰａ（ゲージ圧；以下圧力はゲージ圧表記とする）が好ましい。
【００４４】
また、還元剤が液体の場合、還元を行う装置に制限はなく溶液中に還元剤を添加することで行うことができる。この時の還元剤の使用量は特に限定されないが、パラジウム元素１モルに対して１モル〜１００モルとすることが好ましい。
【００４５】
還元温度および還元時間は、還元対象の金属原料または金属酸化物や還元剤等により異なる。還元温度は−５〜１５０℃が好ましく、１５〜８０℃がより好ましい。還元時間は０．１〜４時間が好ましく、０．２５〜３時間がより好ましく、０．５〜２時間がさらに好ましい。
【００４６】
還元を必要としない金属原料を用いて担持型触媒を製造する場合は、上記の還元を終えた担体に、その金属原料を担持させればよい。
【００４７】
得られた触媒は、水、有機溶媒等で洗浄することが好ましい。水、有機溶媒等での洗浄により、例えば、塩化物、酢酸根、硝酸根、硫酸根等の金属原料等に由来する不純物が除去される。洗浄の方法および回数は特に限定されないが、不純物によっては液相酸化反応を阻害する恐れがあるため不純物を十分除去できる程度に洗浄することが好ましい。洗浄された触媒は、ろ別または遠心分離などにより回収した後、そのまま反応に用いてもよい。また、パラジウム化合物の還元、Ａ（Ｅ）Ｍ原料の混合およびテルル化合物の混合を別工程で行う場合、その工程間で洗浄を行うことも好ましい。
【００４８】
また、回収された触媒を乾燥してもよい。乾燥方法は特に限定されないが、乾燥機を用いて空気中または不活性ガス中で乾燥することが好ましい。乾燥された触媒は、必要に応じて反応に使用する前に活性化することもできる。活性化の方法は特に限定されないが、例えば、水素気流中の還元雰囲気下で熱処理する方法が挙げられる。この方法によればパラジウム元素やＡ（Ｅ）Ｍ元素の表面の酸化被膜および洗浄で取り除けなかった不純物を除去することができる。
【００４９】
次に、本発明のパラジウム含有触媒を用いて、オレフィンまたはα，β−不飽和アルデヒドを分子状酸素により液相酸化して、α，β−不飽和カルボン酸を製造する方法について説明する。
【００５０】
液相酸化の原料のオレフィンとα，β−不飽和アルデヒドはどちらか一方だけ使用してもよいし、両者の混合物を使用することもできる。
【００５１】
原料のオレフィンとしては、例えば、プロピレン、イソブチレン、２−ブテン等が挙げられるが、中でもプロピレンおよびイソブチレンが好適である。オレフィンは２種以上併用することもできる。原料のオレフィンは、不純物として飽和炭化水素および／または低級飽和アルデヒド等を少量含んでいてもよい。
【００５２】
オレフィンから製造されるα，β−不飽和カルボン酸は、オレフィンと同一炭素骨格を有するα，β−不飽和カルボン酸である。例えば、原料がプロピレンの場合アクリル酸が得られ、原料がイソブチレンの場合メタクリル酸が得られる。また、通常はオレフィンからはα，β−不飽和アルデヒドが同時に得られる。このα，β−不飽和アルデヒドは、オレフィンと同一炭素骨格を有するα，β−不飽和アルデヒドである。例えば、原料がプロピレンの場合アクロレインが得られ、原料がイソブチレンの場合メタクロレインが得られる。
【００５３】
原料のα，β−不飽和アルデヒドとしては、例えば、アクロレイン、メタクロレイン、クロトンアルデヒド（β−メチルアクロレイン）、シンナムアルデヒド（β−フェニルアクロレイン）等が挙げられる。中でもアクロレインおよびメタクロレインが好適である。α，β−不飽和アルデヒドは２種以上併用することもできる。原料のα，β−不飽和アルデヒドは、不純物として飽和炭化水素および／または低級飽和アルデヒド等を少量含んでいてもよい。
【００５４】
α，β−不飽和アルデヒドから製造されるα，β−不飽和カルボン酸は、α，β−不飽和アルデヒドのアルデヒド基がカルボキシル基に変化したα，β−不飽和カルボン酸である。具体的には、原料がアクロレインの場合にはアクリル酸が得られ、原料がメタクロレインの場合にはメタクリル酸が得られる。
【００５５】
液相酸化は連続式、バッチ式のいずれの形式で行ってもよいが、生産性を考慮すると工業的には連続式が好ましい。
【００５６】
液相酸化に用いる分子状酸素の原料は、空気が経済的であり好ましいが、純酸素または純酸素と空気の混合ガス等を用いることもでき、必要であれば、空気または純酸素を窒素、二酸化炭素、水蒸気等で希釈した混合ガスを用いることもできる。分子状酸素は、オートクレーブ等の反応容器内に加圧状態で供給することが好ましい。
【００５７】
液相酸化反応に用いる溶媒としては、例えば、ｔ−ブタノール、シクロヘキサノール、アセトン、メチルエチルケトン、メチルイソブチルケトン、酢酸、プロピオン酸、ｎ−酪酸、ｉｓｏ−酪酸、ｎ−吉草酸、ｉｓｏ−吉草酸、酢酸エチルおよびプロピオン酸メチルからなる群から選ばれる少なくとも１つの有機溶媒を用いることが好ましい。中でも、ｔ−ブタノール、メチルイソブチルケトン、酢酸、プロピオン酸、ｎ−酪酸、ｉｓｏ−酪酸、ｎ−吉草酸およびｉｓｏ−吉草酸からなる群から選ばれる少なくとも１つの有機溶媒がより好ましい。また、α，β−不飽和カルボン酸をより選択率よく製造するために、これら有機溶媒に水を共存させることが好ましい。共存させる水の量は特に限定されないが、有機溶媒と水の合計質量に対して好ましくは２質量％以上、より好ましくは５質量％以上であり、好ましくは７０質量％以下、より好ましくは５０質量％以下である。有機溶媒と水の混合物は均一な状態であることが望ましいが、不均一な状態であっても差し支えない。
【００５８】
液相酸化の原料であるオレフィンおよびα，β−不飽和アルデヒドの合計濃度は、反応器内に存在する溶媒に対して０．１質量％以上が好ましく、０．５質量％以上がより好ましい。また、３０質量％以下が好ましく、２０質量％以下がより好ましい。
【００５９】
分子状酸素の使用量は、原料であるオレフィンおよびα，β−不飽和アルデヒド１モルに対して０．１モル以上が好ましく、０．２モル以上がより好ましく、０．３モル以上が特に好ましい。また、２０モル以下が好ましく、１５モル以下がより好ましく、１０モル以下が特に好ましい。
【００６０】
触媒は液相酸化を行う反応液に懸濁させた状態で使用することが好ましいが、固定床で使用してもよい。触媒の使用量は、反応器内に存在する溶液に対して０．１質量％以上が好ましく、０．５質量％以上がより好ましく、１質量％以上が特に好ましい。また、４０質量％以下が好ましく、３５質量％以下がより好ましく、３０質量％以下が特に好ましい。
【００６１】
反応温度および反応圧力は、用いる溶媒および原料によって適宜選択される。反応温度は３０℃以上が好ましく、５０℃以上がより好ましい。また、２００℃以下が好ましく、１５０℃以下がより好ましい。反応圧力は大気圧（０ＭＰａ）以上が好ましく、２ＭＰａ以上がより好ましい。また、１０ＭＰａ以下が好ましく、７ＭＰａ以下がより好ましい。
【実施例】
【００６２】
以下、本発明について実施例、比較例を挙げてさらに具体的に説明するが、本発明は実施例に限定されるものではない。下記の実施例および比較例中の「部」は質量部である。
【００６３】
（α，β−不飽和カルボン酸の製造における原料および生成物の分析）
α，β−不飽和カルボン酸の製造における原料および生成物の分析はガスクロマトグラフィーを用いて行った。なお、オレフィンまたはα，β−不飽和アルデヒドの反応率、生成するα，β−不飽和カルボン酸の生産性は以下のように定義される。
オレフィンまたはα，β−不飽和アルデヒドの反応率（％）＝（Ｂ／Ａ）×１００
α，β−不飽和カルボン酸の生産性（ｇ／ｇＰｄ／ｈ）    ＝（Ｃ／Ｄ／Ｅ）
ここで、Ａは供給したオレフィンまたはα，β−不飽和アルデヒドのモル数、Ｂは反応したオレフィンまたはα，β−不飽和アルデヒドのモル数、Ｃは生成したα，β−不飽和カルボン酸の質量（ｇ）、Ｄは触媒中のパラジウム元素の質量（ｇ）、Ｅは反応時間（ｈ）である。
【００６４】
なお、以下の実施例および比較例では、イソブチレンからメタクリル酸を製造する反応を行っており、この場合、Ａは供給したイソブチレンのモル数、Ｂは反応したイソブチレンのモル数、Ｃは生成したメタクリル酸の質量（ｇ）である。
【００６５】
［実施例１］
（触媒調製）
硝酸パラジウム硝酸溶液（Ｎ．Ｅ．ケムキャット製、パラジウム元素含有率：２５．０質量％）４．０部に、テルル酸０．１１部を純水１０部に溶解した水溶液、および水酸化カリウム０．０５３部を純水２０部に溶解した水溶液を加えた。次いで、シリカ担体（比表面積：７５０ｍ2／ｇ、細孔容積：１．０５ｃｃ／ｇ）５．０部を上記溶液に浸漬し、エバポレーションを行った。その後、熱処理として、空気中で室温から２００℃まで１．０℃／分で昇温し、２００℃で３時間保持した後、室温まで降温した。
【００６６】
こうして得られた触媒前駆体を、還元剤であるエチレングリコール５０．０部に加えた。７０℃に加熱し、２時間攪拌保持し、吸引ろ過後純水１０００部でろ過洗浄した。得られた触媒のＸＲＤ測定を行ったところ、金属パラジウムが生成していることが確認された。この触媒仕込み原料中の各元素のモル比は、Ｋ／Ｐｄが０．１、Ｔｅ／Ｐｄが０．０５である。また、この触媒におけるＰｄおよびＫの合計担持率は、担持前のシリカ担体質量に対して２０．７質量％である。
【００６７】
（反応評価）
上記の方法で得た触媒の１／１０（パラジウム元素０．１部に相当）を７５質量％ｔ−ブタノール水溶液でろ過洗浄した。得られた触媒と反応溶媒として７５質量％ｔ−ブタノール水溶液７５部をオートクレーブに入れ、オートクレーブを密閉した。次いで、イソブチレンを２．０部導入し、攪拌（回転数１０００ｒｐｍ）を開始し、１１０℃まで昇温した。昇温完了後、オートクレーブに窒素を内圧２．４ＭＰａまで導入した後、圧縮空気を内圧４．８ＭＰａまで導入して反応を開始させた。反応中に内圧が０．１ＭＰａ低下した時点（内圧４．７ＭＰａ）で、酸素を０．１ＭＰａ導入する操作を繰り返した。導入直後の圧力は４．８ＭＰａである。反応開始後３０分で反応を終了した。
【００６８】
反応終了後、氷浴でオートクレーブ内を氷冷した。オートクレーブのガス出口にガス捕集袋を取り付け、ガス出口を開栓して出てくるガスを回収しながら反応器内の圧力を開放した。オートクレーブから触媒入りの反応液を取り出し、メンブランフィルターで触媒を分離して、反応液を回収した。回収した反応液と捕集したガスをガスクロマトグラフィーにより分析し、イソブチレンの反応率およびメタクリル酸の生産性を算出した。
【００６９】
［実施例２］
水酸化カリウムの使用量を０．１１部に変更した以外は実施例１と同様の方法で行った。なお、得られた触媒におけるＰｄおよびＫの合計担持率は、担持前のシリカ担体質量に対して２１．５質量％である。
【００７０】
［実施例３］
水酸化カリウム０．０５３部の代わりに炭酸水素セシウム０．１８部を使用した以外は実施例１と同様の方法で行った。なお、得られた触媒におけるＰｄおよびＣｓの合計担持率は、担持前のシリカ担体質量に対して２２．５質量％である。
【００７１】
［実施例４］
水酸化カリウム０．０５３部の代わりに炭酸水素セシウム０．３６部を使用した以外は実施例１と同様の方法で行った。なお、得られた触媒におけるＰｄおよびＣｓの合計担持率は、担持前のシリカ担体質量に対して２５．０質量％である。
【００７２】
［実施例５］
水酸化カリウム０．０５３部の代わりに炭酸水素セシウム０．５５部を使用した以外は実施例１と同様の方法で行った。なお、得られた触媒におけるＰｄおよびＣｓの合計担持率は、担持前のシリカ担体質量に対して２７．５質量％である。
【００７３】
［比較例１］
水酸化カリウムを使用しなかった以外は実施例１と同様の方法で行った。なお、得られた触媒におけるＰｄの担持率は、担持前のシリカ担体質量に対して２０．０質量％である。
【００７４】
［比較例２］
水酸化カリウムの使用量を０．２１部に変更した以外は実施例１と同様の方法で行った。なお、得られた触媒におけるＰｄおよびＫの合計担持率は、担持前のシリカ担体質量に対して２２．９質量％である。
【００７５】
［比較例３］
水酸化カリウムの代わりに炭酸水素セシウムを０．７２部使用した以外は実施例１と同様の方法で行った。なお、得られた触媒におけるＰｄおよびＣｓの合計担持率は、担持前のシリカ担体質量に対して３０．０質量％である。
【００７６】
【表１】
0005006175.tif 000002
【００７７】
以上の結果を表１にまとめて示したように、本発明の触媒を用いることで、より高い生産性でα，β−不飽和カルボン酸を製造できることが分かった。